(57)【要約】【課題】単分散性に優れ、親水性が強く、水系媒体中への分散性に優れた樹脂粒子の製造方法を提供することを課題とする。【解決手段】重合性単量体と水性媒体とから構成されるエマルジョンにシード粒子を添加して、前記シード粒子に前記重合性単量体を吸収させる工程と、前記吸収させた重合性単量体を重合させる工程を含み、前記重合性単量体が前記シード粒子に吸収されている間に末端にチオール基を有する水溶性高分子を前記エマルジョンに添加することを特徴とする樹脂粒子の製造方法により上記課題を解決する。【選択図】なし【特許請求の範囲】
【請求項１】
重合性単量体と水性媒体とから構成されるエマルジョンにシード粒子を添加して、前記シード粒子に前記重合性単量体を吸収させる工程と、前記吸収させた重合性単量体を重合させる工程を含み、前記重合性単量体が前記シード粒子に吸収されている間に末端にチオール基を有する水溶性高分子を前記エマルジョンに添加することを特徴とする樹脂粒子の製造方法。
【請求項２】
前記水溶性高分子が、前記重合性単量体の前記シード粒子への吸収の完了時間を１００とすると、２０〜８０の間に前記エマルジョンに添加される請求項１に記載の樹脂粒子の製造方法。
【請求項３】
前記水溶性高分子が、前記重合性単量体１００重量部に対し、０．１〜５重量部の範囲で添加される請求項１又は２に記載の樹脂粒子の製造方法。
【発明の詳細な説明】
【技術分野】
【０００１】
本発明は、樹脂粒子の製造方法に関する。更に詳しくは、本発明は、シード重合法を利用した樹脂粒子の製造方法に関する。本発明の製造方法により得られた樹脂粒子は、優れた水分散性を示し、ＬＣＤスペーサー・銀塩フィルム用表面改質剤・磁気テープ用フィルム用改質剤・感熱紙走行安定剤等の電子工業分野、レオロジーコントロール剤・艶消し剤等の塗料・インク・接着剤等の化学分野、抗原抗体反応検査用粒子等の医療分野、滑り剤、体質顔料等の化粧品分野、不飽和等ポリエステル等の樹脂の低収縮化剤、紙、歯科材料、アンチブロッキング剤、光拡散剤、マット化剤、樹脂改質剤等の一般工業分野等へ使用可能である。
【背景技術】
【０００２】
近年、工業分野では環境に対する負荷の少ない水系溶媒を使用することが多くなっている。そのため、溶媒に混合する樹脂粒子には、親水化が求められている。親水化された樹脂粒子としては、従来、親水性ポリマーで粒子表面が被覆された樹脂粒子が知られている。この樹脂粒子は、乳化重合を利用して製造されている。
乳化重合では、重合性単量体が、水相に分散した核である樹脂粒子（核粒子）に付加されて重合反応が進行し、核粒子より大きな樹脂粒子が生成する。そのため、乳化重合において重合性単量体を逐次添加すると、重合安定性を高めたり、反応熱を除去しやすいという利点がある。そして、かかる乳化重合において、重合後期に親水性の重合性単量体を重合系に添加すると、表面が親水性の樹脂粒子を容易に生成できる。また、この重合方法を利用して、核粒子への反応性官能基の導入が行われている。
【０００３】
しかし、乳化重合では光拡散剤、ブロッキング防止剤等に有用な１μｍ以上の粒子径を有する樹脂粒子を工業的に製造することは困難である。
乳化重合以外の樹脂粒子の製造方法として、懸濁重合がある。この懸濁重合では粒子径が１〜１００μｍの比較的大粒子径の樹脂粒子を製造できる。しかし、得られた樹脂粒子は分布が広く、単分散の樹脂粒子を製造することは極めて困難である。
従って、単分散の樹脂粒子を得ようとする場合には、懸濁重合により得られた樹脂粒子を分級する必要がある。そのため工程数が多くなり製造が煩雑になるという問題を有する。
【０００４】
更に、懸濁重合の一種として、核になる樹脂粒子（シード粒子）に重合性単量体を吸収させ、次いで吸収させた重合性単量体を重合させて、樹脂粒子を得るシード重合がある。このシード重合においては、通常シード粒子に重合性単量体を吸収させ重合容器で加熱して重合性単量体を重合させて樹脂粒子を得る。そのため、親水性の樹脂粒子を得るために親水性の重合性単量体を使用すると、この重合性単量体が水相に移行して重合反応に関与しないことがある。従って、親水性の樹脂粒子を製造することは困難である。
【０００５】
親水性の樹脂粒子を得る方法として、以下の方法が知られている。
特開平７−２２８６０８号公報（特許文献１）には、重合性単量体を転化率９０％以上に重合させた後、親水性の重合性単量体１０〜９０重量％を含む重合性単量体を重合系に添加して重合させることからなる樹脂粒子の製造方法が記載されている。
【０００６】
また、特開平７−１４９９９３号公報（特許文献２）には、次の方法が記載されている。すなわち、アルキル基の炭素数が１〜４のアルキルメタクリレート、アルキル基の炭素数が１〜８のアルキルアクリレート及び芳香族ビニルモノマーから選ばれた少なくとも１種以上の非架橋性の重合性単量体１００重量部と、架橋性の重合性単量体０．５〜５０重量部とを重合して架橋性の樹脂粒子を得る。次いで、架橋性の樹脂粒子１００重量部に対し、分子構造中に１個以上の二重結合を有する重合性ポリ（アルキレンオキシド）グリコール系単量体を０．０１〜２５重量部、または重合性スルホン酸塩を０．０１〜１０重量部を重合系に添加する。この後、グリコール系単量体を重合させ、架橋性の樹脂粒子の表面を被覆させることで、帯電防止性の樹脂粒子が得られると記載されている。
【０００７】
更に、特許第３３３９０９１号公報（引用文献３）では水中に分散させたシード粒子の存在下に重合性単量体を重合させることで樹脂粒子を製造するに際し、重合性単量体の水分散液と、水溶性高分子化合物の水溶液とを連続的または間欠的に重合系に添加する方法が記載されている。
【発明の開示】
【発明が解決しようとする課題】
【０００８】
しかしながら、重合後期あるいは重合後に親水性の重合性単量体を添加すると、親水性の重合性の単量体単独の樹脂粒子が生成することがある。更に、親水性重合性単量体が水相に移行して重合に関与しないので、親水性の強い樹脂粒子を製造することは困難である。
また、特許第３３３９０９１号公報に記載された方法では、水溶性高分子化合物を重合性単量体と同時に入れるため、シード粒子への重合性単量体の吸収が悪くなる。そのため樹脂粒子の均一性が劣るという課題がある。
【特許文献１】特開平７−２２８６０８号公報
【特許文献２】特開平７−１４９９９３号公報
【特許文献３】特許第３３３９０９１号公報
【課題を解決するための手段】
【０００９】
本発明の発明者は、鋭意研究を重ねた結果、シード重合において、末端にチオール基を有する水溶性高分子を使用することにより、単分散性で親水性の強い樹脂粒子が得られることを見いだし、本発明に至った。
かくして本発明によれば、重合性単量体と水性媒体とから構成されるエマルジョンにシード粒子を添加して、前記シード粒子に前記重合性単量体を吸収させる工程と、前記吸収させた重合性単量体を重合させる工程を含み、前記重合性単量体が前記シード粒子に吸収されている間に末端にチオール基を有する水溶性高分子を前記エマルジョンに添加することを特徴とする樹脂粒子の製造方法が提供される。
【発明の効果】
【００１０】
本発明の製造方法によれば、単分散性に優れ、親水性が強く、水系媒体中への分散性に優れた樹脂粒子を簡便に得ることができる。
【発明を実施するための最良の形態】
【００１１】
本発明の製造方法では、重合性単量体、水性媒体、シード粒子及び末端にチオール基を有する水溶性高分子が少なくとも使用される。
重合性単量体としては、スチレン、α−メチルスチレン、ｐ−メチルスチレン、ｐ−クロロスチレン、クロロメチルスチレン等のスチレン又はその誘導体；塩化ビニル；酢酸ビニル、プロピオン酸ビニル等のビニルエステル類；アクリロニトリル等の不飽和ニトリル類；（メタ）アクリル酸、（メタ）アクリル酸メチル、（メタ）アクリル酸エチル、（メタ）アクリル酸ブチル、（メタ）アクリル酸２−エチルヘキシル、（メタ）アクリル酸ステアリル等の（メタ）アクリル酸又はそのエステル誘導体；ブタジエン、イソプレン等の共役ジエン類等の単官能性単量体の他、ジビニルベンゼン、トリメチロールプロパンジアクリレート、トリメチロールプロパントリメタクリレート、テトラメチロールプロパンテトラ（メタ）アクリレート、エチレングリコールジメタクリレート等の多官能性単量体が挙げられる。これら重合性単量体は、単独で用いられてもよく、二種以上併用されてもよい。
【００１２】
水性媒体としては、水、水と水溶性溶媒（例えば、低級アルコール）との混合媒体が挙げられる。
シード粒子としては、スチレン系、スチレン・ブタジエン系、（メタ）アクリル酸エステル系、酢酸ビニル系、スチレン系単量体と（メタ）アクリル系単量体の共重合体等の重合体からなる粒子が挙げられる。シード粒子は、平均粒子径０．１〜１０μｍで、かつＣｖ値〔（粒子径標準偏差／平均粒子径）×１００で表される〕が１５％以下の非架橋型の粒子が好ましい。シード粒子は、特に限定されず、公知の方法により製造できる。例えば、ソープフリー乳化重合又は分散重合法等を用いて製造できる。なお、（メタ）アクリルは、メタクリル又はアクリルを意味する。
【００１３】
末端にチオール基を有する水溶性高分子としては、例えば、ポリビニルアルコール、ポリカルボン酸、セルロース類（ヒドロキシエチルセルロース、カルボキシメチルセルロース等）、ポリビニルピロリドン等のチオール誘導体が挙げられる。これら水溶性高分子の内、ポリビニルアルコール、ポリビニルピロリドンのチオール誘導体が好ましく、特にケン化度８０〜９８％、重合度５０〜３０００のポリビニルアルコールが好ましい。末端にチオール基を有するポリビニルアルコールとしては、例えば、クラレ社から市販されているポバールＭシリーズが挙げられる。ポバールＭシリーズ中でも、Ｍ１１５、Ｍ２０５が好適である。
また、トリポリリン酸ナトリウム等の無機系水溶性高分子も末端にチオール基を有する水溶性高分子と併用できる。
【００１４】
以下、樹脂粒子の製造方法について説明する。
まず、重合性単量体と水性媒体とから構成されるエマルジョンにシード粒子を添加する。エマルジョンは、公知の方法により作製できる。例えば、重合性単量体を、水性媒体に添加し、ホモジナイザー、超音波処理機、ナノマイザー等の微細乳化機により分散させることで、エマルジョンを得ることができる。重合性単量体は、必要に応じて重合開始剤を含んでいてもよい。重合開始剤は、重合性単量体に予め混合させた後、水性媒体中に分散させてもよいし、両者を別々に水性媒体に分散させたものを混合してもよい。得られたエマルジョン中の重合性単量体の液滴の粒子径は、シード粒子よりも小さい方が、重合性単量体がシード粒子に効率よく吸収されるので好ましい。
【００１５】
シード粒子は、エマルジョンに直接添加してもよく、シード粒子を水性分散媒に分散させた形態（以下、シード粒子分散液という）で添加してもよい。
シード粒子のエマルジョンへの添加後、シード粒子へ重合性単量体を吸収させる。この吸収は、通常、シード粒子添加後のエマルジョンを、室温（約２０℃）で１〜１２時間攪拌することで行うことができる。また、エマルジョンを３０〜５０℃程度に加温することにより吸収を促進してもよい。
【００１６】
シード粒子は、重合性単量体の吸収により膨潤する。シード粒子の膨潤度は、重合性単量体とシード粒子との混合比率を変えることにより調節することが可能である。通常、混合比率は、シード粒子１重量部に対して重合性単量体５〜２００重量部の範囲であることが好ましく、１０〜１００重量部がより好ましい。重合性単量体の混合比率が小さくなると重合による粒子径の増加は小さく、大きくなると完全にシード粒子に吸収されず、水性媒体中で独自に懸濁重合し異常粒子を生成することがある。ここでいう膨潤度とは、膨潤前のシード粒子に対する膨潤後のシード粒子の体積比を意味する。なお、吸収の終了は光学顕微鏡の観察で粒子径の拡大を確認することにより判定できる。
【００１７】
必要に応じて添加される重合開始剤としては、例えば、過酸化ベンゾイル、過酸化ラウロイル、オルソクロロ過酸化ベンゾイル、オルソメトキシ過酸化ベンゾイル、３，５，５−トリメチルヘキサノイルパーオキサイド、ｔ−ブチルパーオキシ−２−エチルヘキサノエート、ジ−ｔ−ブチルパーオキサイド等の有機過酸化物；アゾビスイソブチロニトリル、アゾビスシクロヘキサカルボニトリル、２，２’−アゾビス（２，４−ジメチルバレロニトリル）等のアゾ系化合物等が挙げられる。重合開始剤は、重合性単量体１００重量部に対して、０．１〜１．０重量部の範囲で使用することが好ましい。
【００１８】
更に、本発明では、重合性単量体がシード粒子に吸収されている間に、末端にチオール基を有する水溶性高分子がエマルジョンに添加される。このようなタイミングで末端にチオール基を有する水溶性高分子を添加することで、重合性単量体を吸収させたシード粒子の表面近傍に末端にチオール基を有する水溶性高分子を局在させることができると発明者は考えている。
【００１９】
末端にチオール基を有する水溶性高分子の添加時期は、重合性単量体のシード粒子への吸収の完了時間を１００とすると、２０〜８０の間であることが好ましく、２５〜７５の間であることがより好ましい。上記添加時期の定義は、例えば、重合性単量体を１０時間かけてシード粒子に吸収させる場合、末端にチオール基を有する水溶性高分子の添加時期が２〜８時間であることを意味する。
【００２０】
末端にチオール基を有する水溶性高分子の添加量は上記重合性単量体１００重量部に対して０．０１〜１０重量部が好ましく、０．１〜５重量部がより好ましい。また、末端にチオール基を有する水溶性高分子はそのまま加えても良いが、水に溶解して添加するのが好ましい。このとき水の温度を４０〜８０℃で溶解すると末端にチオール基を有する水溶性高分子が容易に溶けるので好ましい。水１００重量部に対し水溶性高分子を０．１〜１０重量部溶解するのが好ましい。また、この時、必要に応じてラウリル硫酸ナトリウム等の界面活性剤を水に添加してもよい。
【００２１】
次に、シード粒子に吸収させた重合性単量体を重合させることで、樹脂粒子が得られる。
重合温度は、重合性単量体、重合開始剤の種類に応じて、適宜選択することができる。重合温度は、２５〜１００℃が好ましく、より好ましくは５０〜９０℃である。重合反応は、シード粒子に重合性単量体、任意に重合開始剤が完全に吸収された後に、昇温して行うのが好ましい。重合完了後、必要に応じて樹脂粒子を遠心分離して水性媒体を除去し、水及び溶剤で洗浄した後、乾燥、単離される。
上記重合工程において、樹脂粒子の分散安定性を向上させるために、界面活性剤や高分子分散安定剤を添加してもよい。
【００２２】
界面活性剤としては、ラウリル硫酸ナトリウム、ラウリルベンゼンスルホン酸ナトリウム等のアニオン系界面活性剤やポリビニルピロリドン、ゼラチン、デンプン、ヒドロキシエチルセルロース、ポリビニルエーテル、ポリビニルアルコール等の高分子分散安定剤が挙げられる。これらは単独で用いられてもよく、二種以上併用されてもよい。界面活性剤の添加量は、重合性単量体１００重量部に対して０．０１〜１重量部が好ましい。
【００２３】
高分子分散安定剤としては、例えば、ポリビニルアルコール、ポリカルボン酸、セルロース類（ヒドロキシエチルセルロース、カルボキシメチルセルロース等）、ポリビニルピロリドン等である。またトリポリリン酸ナトリウム等の無機系水溶性高分子化合物も併用することができる。これらのうち、ポリビニルアルコール、ポリビニルピロリドンが好ましい。高分子分散安定剤の添加量は、重合性単量体１００重量部に対して１〜１０重量部が好ましい。
【００２４】
界面活性剤は、シード粒子に重合性単量体、任意に重合開始剤を吸収させた後で添加してもよいし、重合性単量体を水系媒体に分散させる時に添加してもよい。分散時の添加によって、分散時の重合性単量体の液滴の分散安定化と重合時の樹脂粒子の分散安定化との両方を得ることができる。
本発明により得られる樹脂粒子の粒子径は、シード粒子の粒子径、重合性単量体とシード粒子の混合割合によって自由に設計可能である。本発明の方法は、粒子径１〜５０μｍ、Ｃｖ値１５％以下の単分散の樹脂粒子の製造に好適である。
【００２５】
本発明の製造方法により得られた樹脂粒子は、優れた水分散性を示し、ＬＣＤスペーサー・銀塩フィルム用表面改質剤・磁気テープ用フィルム用改質剤・感熱紙走行安定剤等の電子工業分野、レオロジーコントロール剤・艶消し剤等の塗料・インク・接着剤等の化学分野、抗原抗体反応検査用粒子等の医療分野、滑り剤、体質顔料等の化粧品分野、不飽和等ポリエステル等の樹脂の低収縮化剤、紙、歯科材料、アンチブロッキング剤、光拡散剤、マット化剤、樹脂改質剤等の一般工業分野等へ使用可能である。
【実施例】
【００２６】
以下、実施例に基づいて本発明の重合性粒子の製造方法をさらに具体的に説明するが、本発明はこれら実施例に限定されるものではない。なお、下記実施例において「部」及び「％」は、各々重量部及び重量％を示す。下記実施例における平均粒子径の測定法、親水性の評価方法を下記する。
（平均粒子径）
測定方法はＣｏｕｌｔｅｒ  Ｅｌｅｃｔｒｏｎｉｃｓ  Ｌｉｍｉｔｅｄ発行のＲｅｆｅｒｅｎｃｅ  ＭＡＮＵＡＬ  ＦＯＲ  ＴＨＥ  ＣＯＵＬＴＥＲ  ＭＵＬＴＩＳＩＺＥＲ（１９８７）に従って、５０μｍアパチャーを用いてキャリブレーションを行い測定する。
具体的には、樹脂粒子０．１ｇを０．１％ノニオン系界面活性剤溶液１０ｍｌ中にタッチミキサー及び超音波を用いて予備分散させ、これを本体備え付けのＩＳＯＴＯＮ  ＩＩ（ベックマンコールター社製：測定用電解液）を満たしたビーカー中に、緩く攪拌しながらスポイドで滴下して、本体画面の濃度計の示度を１０％前後に合わせる。次にマルチサイザーＩＩ本体にアパチャーサイズ５０μｍ、Ｃｕｒｒｅｎｔを８００、Ｇａｉｎを４、Ｐｏｌａｒｉｔｙを＋と入力してｍａｎｕａｌで測定を行う。測定中はビーカー内を気泡が入らない程度に緩く攪拌しておき、樹脂粒子を１０万個測定した点で測定を終了する。体積荷重の平均径（体積％モードの算術平均径：体積メジアン径）を樹脂粒子の平均粒子径（ｘ）として算出する。
変動係数（Ｃｖ値）とは標準偏差（σ）及び上記平均粒子径（ｘ）から以下の式により算出された値である。
Ｃｖ値（％）＝（σ／ｘ）×１００
【００２７】
（親水性の評価方法）
親水性は次の方法により評価する。
イオン交換水９０部、エタノール１０部と長さ３０ｍｍの攪拌子とを２００ｍｌビーカーに入れマグネティックスターラー（柴田科学機器工業製ＭＧＰ−３０１型、目盛設定６）により液面が流動する程度攪拌する。その後、樹脂粒子１部を投入し、液面下に沈降分散するまでの時間を測定する。１８０秒（３分）以内に液中に完全に沈降分散したものは親水性が強く、１８０秒（３分）経っても液面に樹脂粒子が観察されるものは親水性が弱いと評価する。
【００２８】
（シード粒子の製造例）
温度計と窒素導入管とを装着した容量５リットルのオートクレーブに、重合性単量体であるメタクリル酸エチル１００部にノルマルオクチルメルカプタン１部を溶解したものと、イオン交換水６００部とを入れた。得られた混合物を攪拌しながら窒素気流中で７０℃に昇温し、重合開始剤として過硫酸カリウム０．５部を投入し、７０℃で１２時間ソープフリーの重合反応を行った。この重合反応により、平均粒子径が０．５μｍ、Ｃｖ値が１０％の単分散ポリメタクリル酸メチル粒子（シード粒子Ａ）の分散液を得た。
【００２９】
次に、上記と同じオートクレーブにイオン交換水７００部と上記シード粒子Ａの分散液３０部とを加えて分散液を得た。この分散液を攪拌しながら７０℃に昇温した。次いで、過硫酸カリウム０．４部を１５部のイオン交換水に溶解した溶液を上記分散液に加えた。更に、メチルメタクリレート８０部とノルマルオクチルメルカプタン０．８部とを混合し６０分かけて窒素導入管より添加した。得られた混合液を７０℃に保持しながら１２時間重合反応を行った。この重合反応により、平均粒子径が１．２μｍ、Ｃｖ値が１１％の単分散ポリメタクリル酸メチル粒子（シード粒子Ｂ）を１０部含む分散液を得た。
【００３０】
（実施例１）
重合性単量体としてスチレン６０部、メチルメタクリレート１０部、エチレングリコールジメタクリレート３０部に、重合開始剤としてジメチル−２，２−アゾビスイソブチルニトリル０．６部、ベンゾイルパーオキサイド０．６部を溶解して単量体混合物を得た。得られた単量体混合物を、界面活性剤としてコハクスルホン酸ナトリウム０．５部を含むイオン交換水１００部に混合し、混合液をＴ．ＫホモミキサーＭａｒｋ２．５（特殊機化工業社製；現プライミクス社製）にて８０００ｒｐｍで１０分間攪拌処理することでエマルジョンを得た。このエマルジョンに平均粒子径が１．２μｍのシード粒子Ｂを１０部含む分散液１５部を攪拌しながら加えた。
【００３１】
更に１時間攪拌後イオン交換水１０部に末端にチオール基を有するポリビニルアルコール（クラレ社製ポバールＭ−１１５）０．５部を溶解した水溶液を添加した。このとき分散液を光学顕微鏡で確認したが、粒度分布は１〜１０μｍの範囲でブロードであった。更に攪拌を３時間続け分散液を光学顕微鏡で観察したところ、エマルジョン中の重合性単量体はシード粒子に吸収されていることを認めた。この場合、重合性単量体がシード粒子への吸収が完了する時間（４時間）を１００とすると、末端にチオール基を有するポリビニルアルコールは、２５に対応する時間（１時間）経過後に分散液に添加されたことになる。
【００３２】
その後、分散安定剤としてポリビニルアルコール（クラレ社製ＰＶＡ−２１７ＥＥ）２０部の水溶液２００部をオートクレーブに入れ、攪拌しながら７０℃で４時間重合を行った。得られた樹脂粒子の粒度分布をコールター社製のコールターカウンターで測定したところ、平均粒子径が４．５μｍでＣｖ値が９．０％であり、粒子径が非常に良く揃っていることを認めた。得られた樹脂粒子分散液を脱水、洗浄、乾燥し、篩分けすることで樹脂粒子を単離した。
【００３３】
（実施例２）
末端にチオール基を有するポリビニルアルコールの添加量を４部としたこと以外は実施例１と同様に樹脂粒子を得た。得られた樹脂粒子は、平均粒子径が４．５μｍでＣｖ値が９．１％であり、粒子径が非常に良く揃っていることを認めた。
【００３４】
（実施例３）
重合性単量体としてスチレン３０部、メチルメタクリレート６０部、エチレングリコールジメタクリレート１０部に、重合開始剤としてジメチル−２，２−アゾビスイソブチルニトリル０．６部、ベンゾイルパーオキサイド０．６部を溶解して単量体混合物を得た。得られた単量体混合物を、界面活性剤としてコハクスルホン酸ナトリウム０．５部を含むイオン交換水１００部に混合し、混合液をＴ．ＫホモミキサーＭａｒｋ２．５（特殊機化工業社製）にて８０００ｒｐｍで１０分間攪拌処理することでエマルジョンを得た。このエマルジョンに平均粒子径が１．２μｍのシード粒子Ｂを１０部含む分散液２５部を攪拌しながら加えた。
【００３５】
更に３０分攪拌後イオン交換水１０部に末端にチオール基を有するポリビニルアルコール（クラレ社製ポバールＭ−２０５）１．０部を溶解した水溶液を添加した。このとき分散液を光学顕微鏡で確認したが、粒度分布は１〜１０μｍの範囲でブロードであった。更に攪拌を３時間続け分散液を光学顕微鏡で観察したところ、乳化液中の単量体はシード粒子に吸収されていることを認めた。
【００３６】
その後、分散安定剤としてポリビニルアルコール（クラレ社製ＰＶＡ−２１７ＥＥ）２０部の水溶液２００部をオートクレーブに入れ、攪拌しながら７０℃で４時間重合を行った。得られた樹脂粒子は、平均粒子径が３．８μｍでＣｖ値が８．８％であり、粒子径が非常に良く揃っていることを認めた。得られた樹脂粒子分散液を脱水、洗浄、乾燥し、篩分けすることで樹脂粒子を単離した。
【００３７】
（実施例４）
末端にチオール基を有するポリビニルアルコールの添加を、３時間攪拌後としたこと以外は実施例１と同様に樹脂粒子を得た。得られた樹脂粒子は、平均粒子径が４．５μｍでＣｖ値が９．３％であり、粒子径が非常に良く揃っていることを認めた。
【００３８】
（比較例１）
末端にチオール基を有するポリビニルアルコールを添加しないこと以外は、実施例１と同様に樹脂粒子を得た。得られた樹脂粒子は、平均粒子径が４．５μｍでＣｖ値が９．３％であった。
【００３９】
（比較例２）
重合性単量体としてスチレン６０部、メチルメタクリレート１０部、エチレングリコールジメタクリレート３０部に、重合開始剤としてジメチル−２，２−アゾビスイソブチルニトリル０．６部、ベンゾイルパーオキサイド０．６部を溶解して単量体混合物を得た。得られた単量体混合物を、界面活性剤としてコハクスルホン酸ナトリウム０．５部及び末端にチオール基を有するポリビニルアルコール（クラレ社製Ｍ−１１５）０．５部が含まれたイオン交換水１００部に混合し、混合液をＴ．ＫホモミキサーＭａｒｋ２．５（特殊機化工業社製）にて８０００ｒｐｍで１０分間処理することでエマルジョンを得た。このエマルジョンに平均粒子径が１．２μｍのシード粒子Ｂを１０部含む分散液２０部を攪拌しながら加え、３時間攪拌を続けた。
【００４０】
エマルジョンを光学顕微鏡で観察したところ、エマルジョン中の重合性単量体は完全にシード粒子に吸収され均一な粒子径であることを認めた。
その後、分散安定剤としてポリビニルアルコール（クラレ社製ＰＶＡ−２１７ＥＥ）１０部の水溶液２００部をオートクレーブに入れ、攪拌しながら７０℃で２時間重合を行った。得られた樹脂粒子は、平均粒子径が４．２μｍでＣｖ値が１０．２％であった。得られた樹脂粒子分散液を脱水、洗浄、乾燥し、篩分けすることで樹脂粒子を単離した。
【００４１】
（比較例３）
重合性単量体としてスチレン６０部、メチルメタクリレート１０部、エチレングリコールジメタクリレート３０部に、重合開始剤としてジメチル−２，２−アゾビスイソブチルニトリル０．６部、ベンゾイルパーオキサイド０．６部を溶解して単量体混合物を得た。得られた単量体混合物を、界面活性剤としてコハクスルホン酸ナトリウム０．５部を含むイオン交換水１００部に混合し、混合液をＴ．ＫホモミキサーＭａｒｋ２．５（特殊機化工業社製）にて８０００ｒｐｍで１０分間攪拌処理することでエマルジョンを得た。このエマルジョンに平均粒子径が１．２μｍのシード粒子Ｂを１０部含む分散液２０部を攪拌しながら加え、３時間攪拌を続けた。
【００４２】
エマルジョンを光学顕微鏡で観察したところ、エマルジョン中の重合性単量体は完全にシード粒子に吸収され均一な粒子径であることを認めた。
その後、末端にチオール基を有するポリビニルアルコール（クラレ社製Ｍ−１１５）１０部の水溶液２００部をオートクレーブに入れ、攪拌しながら７０℃で２時間重合を行ったが、重合中に凝集が生じ、安定な水分散体は得られなかった。
【００４３】
（比較例４）
平均粒子径が１．２μｍのシード粒子Ｂの分散液を使用しないこと以外は実施例１と同様に樹脂粒子を得た。得られた樹脂粒子は、平均粒子径が４．６μｍでＣｖ値が３０．３％であり、１〜１０μｍの粒度分布のブロードなものであった。
（比較例５）
末端にチオール基を有するポリビニルアルコールを末端に代えて、チオール基を有しないポリビニルアルコール（クラレ社製ＰＶＡ−２２４Ｅ）を使用すること以外は実施例１と同様に樹脂粒子を得た。得られた樹脂粒子は、平均粒子径が４．４μｍでＣｖ値が９．８％であった。
実施例及び比較例の分散時間、平均粒子径、Ｃｖ値、末端にチオール基を有する水溶性高分子の添加時期及び添加量をまとめて表１に示す。
【００４４】
【表１】
2008239791.tif 000002
【００４５】
実施例１〜４及び比較例１から、末端にチオール基を有する水溶性高分子を使用することで、水系媒体中への分散性に優れた樹脂粒子が得られることがわかる。
実施例１〜４及び比較例２〜３から、末端にチオール基を有する水溶性高分子を特定の時期に重合系に添加することで、単分散性に優れ、水系媒体中への分散性に優れた樹脂粒子が得られることがわかる。
実施例１〜４及び比較例４から、シード重合法を採用することで、単分散性に優れ、水系媒体中への分散性に優れた樹脂粒子が得られることがわかる。
実施例１〜４及び比較例５から、水溶性高分子が末端にチオール基を有することで、水系媒体中への分散性に優れた樹脂粒子が得られることがわかる。